(57)【要約】      （修正有）【課題】保水量０．２０ｇ／ｃｍ３以上の保水性を持ち、毛細管からなる本体の表面からの水の蒸発量を抑え、表面の温度低減効果を長続きさせたセラミックブロック、床平板などの保水性ブロックを安価に提供する。【解決手段】径の異なる二つの毛細管において、細孔である大径毛細管釉薬層から小径毛細管へは水の移動があるが、小径毛細管から釉薬層の大径毛細管への水の移動はないことを利用した保水量０．２０ｇ／ｃｍ３以上の保水性ブロックＡに於いて、その表面２に水蒸気を通す細孔である大径毛細管を有する釉薬層３を形成するとともに該層の裏面側には管径の小さな小径毛細管層１を形成した。【選択図】図１
0003207039.tif 000002
【実用新案登録請求の範囲】
【請求項１】
保水量０．２０ｇ／ｃｍ３以上の保水性ブロックに於いて、その表面に水蒸気を通す細孔である大径毛細管を有する釉薬層を設け、該層の裏面側に、該層の細孔や大径毛細管層の径より管径の小さな小径毛細管層を形成したことを特徴とする保水性ブロック。
【請求項２】
大径毛細管層である釉薬層の深さを表面から５ｍｍまでとしたことを特徴とする請求項１記載の保水性ブロック。
【考案の詳細な説明】
【技術分野】
【０００１】  本考案は、保水量０．２０ｇ／ｃｍ３以上の保水性を持つ本体の表面を、水蒸気を透過する細孔を持った釉薬層とし、細孔により水を蒸発させ、釉薬面で水の蒸発量を抑えて、表面の温度低減効果を長続きさせるインターロッキングブロック、セラミックブロック、床平板などの保水性ブロックに関するものである。
【背景技術】
【０００２】  従来、保水性ブロックは、ブロック本体中に貯えた水を、ブロック表面を通じ蒸発させて、舗装面の温度を下げ、都市のヒートアイランド現象防止への貢献を狙うが、既存の保水性コンクリートブロックは、ブロック本体の貯水量が少ないので（ＩＬＢ規格は０．１５ｇ／ｃｍ３以上、通常０．１５ｇ／ｃｍ３〜０．２５ｇ／ｃｍ３、０．１５ｇ／ｃｍ３の場合６０ｍｍ厚ブロックで９ｍｍの保水であり、夏季晴天下では、５ｍｍ／日程度は蒸発することから、１日半分の貯水量である。）、蒸発持続時間が少ない。更に本体内の毛細管が太いので、表層部分は容易に乾燥し、蒸発面が表面より下にすぐ下がってしまい、この両者で、表面温度低減効果は長続きしない（表面での蒸発が最も表面温度を下げる効果があり、蒸発面が５ｍｍ上も下がると、効果は１／４以下に激減する）。以上のことから既存の保水性コンクリートブロックの温度低減効果は、雨の後、一日程度。よって、普及は進んでいないばかりでなく、現状では常時水の供給がなければ、効果は続かない。【０００３】  そこで、考案者等は、保水量向上をさらに進めるため、微細な粉体である未利用資源のキラを使った焼成系ブロックを開発した（特許文献１）。微細な粉体の焼成品は、本体内に細い多数の毛細管を形成し、貯水能力は大きく、その保水量で０．２５ｇ／ｃｍ３以上ある。細い毛細管は水を保持するばかりではなく、敷設するために設ける敷き砂等下地側の水をも吸水する（水は毛管の太い方から細い方へ移動する、通常下地側−敷き砂や砕石の毛細管はこの開発品より太い）。ブロック本体内の水と下地側の水を合わせ利用できるので、表面での蒸発が長続きする。保水量が０．２５ｇ／ｃｍ３で、ブロック厚６０ｍｍであれば、本体に１５ｍｍ、敷き砂の保水量は０．３ｇ／ｃｍ３程度であるから、厚さ３０ｍｍであれば、この部分にも９ｍｍ貯水がある。降雨直後は、合わせて２４ｍｍ貯水も可能である。敷き砂の下には砕石が１００ｍｍ厚程度敷かれ、これに粒度調整砕石を使えば、更に貯水量は多くできる。適当な敷き砂を使い、このブロックを敷設した舗装面は、夏季、降雨後晴天が４日続いても、ブロック表面は湿ったままの状態を保ち、通常の保水しないセラミック系のブロックに比べ、日射の強い真昼で１２度から７度、表面温度は低い（＝温度低減効果）。このこと自体、大きな効果ではあるが、５日以降は、効果は急激に減少する。この効果をもっと長続きさせなければならない。これが本考案の目的である。【０００４】  また、このように、高い保水量を持つブロックは、元来それが目的であるが、表面に湿り気を帯び、濡れやすい。これが元で、冬季、霜柱が発生するような条件下では、ブロック表面に厚さ１ｍｍ程度の氷の層が出来ることがあり、滑りやすくなる。これを解決することも本考案の目的である。
さらには、黒カビや藻の発生がある。自然現象ではあるが、外観上問題視されることがあり、また藻の発生で滑りやすくなることもある。これを常時は湿ることのないようにすることも必要である。
さらに高い保水性ブロックの表面には無数の内部に繋がる毛細管の穴があり、これが微細の凹凸を形成していて、このため自動車のタイヤ痕が付着し、除去し難いことがある。これを、より付着し難くすることも必要である。【０００５】  これらを一挙に解決する考案が案出され、その提案内容は本体の表面から厚さ最大で５ｍｍの間は、この間に存在する毛細管等の空隙を水に濡れない層（水蒸気は通過）として、少なくとも表面を濡れなくしたものであり、実用新案登録第３２０２６７２号考案（特許文献２）である。【０００６】  上述した課題を解決するものの作業性やコストの点で解決課題が残されていた。
【先行技術文献】
【特許文献】
【０００７】
【特許文献１】実用新案登録第３１９２２５２号公報
【特許文献２】実用新案登録第３２０２６７２号公報
【考案の概要】
【考案が解決しようとする課題】
【０００８】  以上説明した課題は、それら課題となる現象は異なるが、保水性を保ちつつ、ブロック表面からの蒸発量を抑え、水の蒸発による温度低減効果を長続きさせたい。都市の夏季のヒートアイランド現象防止、冬季の乾燥防止に役立つ保水性ブロックを提供することにある。【０００９】  また、同時に藻の発生や歩行中のスリップなどの起こりにくい表面を実現する必要がある。汚れにくい、滑らない、舗装が実現できるものである。【００１０】  さらに、生産性の向上や効果の長期化とともにコストも安価に実現することも可能である。【００１１】  以上要約すると、都市の夏季のヒートアイランド現象は保水性のないアスファルトやコンクリート舗装も一因であり、その防止を狙って、保水性ブロックが市販されている。保水性はインターロッキングブロックでは、保水量０．１５ｇ／ｃｍ３以上の規格があるが、この程度の保水量（例えば０．２ｇ／ｃｍ３）では、夏季の温度低減効果の持続時間は極めて短い。せいぜい雨後１日。夏季日中、雨後一週間でも湿った状態を維持させるためには、保水量０．２５ｇ／ｃｍ３以上と敷き砂や路盤の選択が必要である。市販品はほとんど保水量０．２５ｇ／ｃｍ３以下で、温度低減効果は小さい。
本考案は温度低減効果持続を狙って、高保水量に於ける蒸発量を制限し、高保水量に伴い発生しやすくなる汚れ、滑りの問題解決を同時に図ったものである。
【考案を解決するための手段】
【００１２】  本考案は、かかる従来の課題を解決するものであり、保水量０．２０ｇ／ｃｍ３以上の保水性ブロックに於いて、表面を、細孔を有する釉薬面とするものである。細孔は以下の成形方法、施釉量によって形成することが出来る。湿式押出成形の場合、ブロックは、原料坏土を押出成形機でブロックの厚さ方向に長方形の形で連続角状に押し出し、これをピアノ線で押し切りして、ブロック形状に整えられ成形される。この時、径が０．６〜１ｍｍのピアノ線の切断面が表面となる。適当粒径のシャモット等の粒径５ｍｍ以下の粒状物を配合した押出成形用坏土を使えば、ピアノ線での切断時に、これら粒状物がピアノ線に引っかかって、表面に微細な穴や筋状の溝が形成される。これに薄くスプレー等で、０．５〜１ｍｍ厚に施釉を施せば、穴や筋の奥までは釉薬が入り込まず細孔となる。この細孔は比較的径が大きく、又径が細い毛細管であっても下部本体の毛細管程細くはないので、下部の毛細管中の水は、表面を濡らすまで至らず、表面直下釉薬面下部から蒸発する。下部本体は、キラを主原料とし、その空隙は全て細い毛細管（平均管径推定１μｍ）からなる。
【００１３】  乾式プレス成型の場合は、シャモットの配合は必須ではなく、細孔はプレスの金型で形成される。施釉は押出成形に同じである。
これは、径の異なる二つの毛細管において、細孔である大径毛細管から小径毛細管へは、水の移動があるが小径毛細管から細孔である大径毛細管への水の移動はないことを利用したものである。
これにより、保水性ブロックの水の蒸発量を低減させ、温度低減効果を長続きさせる機能を備えた保水性ブロックである。
【考案の効果】
【００１４】  ０．２５ｇ／ｃｍ３以上の高保水量の考案者考案の従来の従来品ブロックでは、水は表面で蒸発し、蒸発速度も速い。その量は夏季１日の通常の水面の蒸発量５ｍｍを超え、温度低減効果は４〜５日続くが、その後は、効果は急激に減少する。これを解決するため、ブロック表面を、細孔を持った釉薬層とし、釉薬面で水の蒸発を抑え、水は細孔を通じ蒸発させ、表面の温度低減効果を長続きさせた蒸発速度も従来品の１／３程度（降雨直後晴天２日間の数値）に下がって、低減効果の持続は長くなる。保水量も０．２５ｇ／ｃｍ３以上であったものが、本考案によると０．２０ｇ／ｃｍ３以上まで引き下げることが可能となり、強度アップも可能となる。
【００１５】  本考案により、表面は湿らないので、汚れにくい、滑らない、舗装が可能になり、都市の夏季のヒートアイランド現象防止、冬季の乾燥防止にも役立つ。
【図面の簡単な説明】
【００１６】
【図１】  本考案の実施例を示す部分断面図である。
【図２】  本考案の実施例に基づく、界面における水の移動を示すグラフである。
【図３】  本考案の実施例に基づく蒸発量の水面比推移を示すグラフである。
【図４】  本考案の実施例に基づくブロック表面の平面写真である。
【考案を実施するための形態】
【００１７】  本考案を実施例に従って説明する。
【実施例】
【００１８】  図１は、本考案の保水性ブロックの部分縦断面図である。本考案の保水性ブロックＡは、成形・焼成後（セラミック焼成系）、或は成形・硬化後（コンクリート系）には、空隙が小径毛細管からなる保水量０．２０ｇ／ｃｍ３以上の本体と、その表面の細孔（大径毛細管と毛細管より太い孔）を有する厚さ１ｍｍ程度の釉薬面とからなる。径の異なる二つの毛細管の界面において、大径毛細管から小径毛細管へは、水の移動があるが小径毛細管から大径毛細管への水の移動はないことを利用したものである。押出成形時、配合材料中のシャモットがピアノ線切断時にブロック表面に微細な孔や筋状の溝を形成し、これに薄く、１ｍｍ以下の厚さに施釉されれば、その表面から表面近傍の内部に、ブロック本体に通じる細孔である大径の毛細管が形成される。【００１９】  以下、本考案の好適な実施形態を説明する。
本考案は、保水性ブロックＡであり、保水量０．２０ｇ／ｃｍ３以上の保水性を持つブロック本体の小径毛細管層１表面２に、細孔である大径毛細管を有する釉薬層３を、表面から１．０ｍｍ程度に形成する。【００２０】  都市の夏季のヒートアイランド現象は保水性のないアスファルトやコンクリート舗装も一因であり、その防止を狙って、保水性ブロックが市販されている。保水性はインターロッキングブロックでは、保水量０．１５ｇ／ｃｍ３以上の規格があるが、この程度の保水量（例えば０．２ｇ／ｃｍ３）では、夏季の温度低減効果の持続時間は極めて短く、せいぜい雨後１日。夏季日中、雨後一週間でも効果を維持させるためには、保水量０．２５ｇ／ｃｍ３以上と敷き砂や路盤の選択が必要である。市販品はほとんど保水量０．２５ｇ／ｃｍ３以下で、汚れや滑りの問題は発生しないが、温度低減効果は小さい。この両者を解決したものであり、夏季の温度低減効果の持続時間が長くなり、汚れ、滑りの問題発生もない。【００２１】  以上説明したように本考案は、径の異なる二つの毛細管の界面において、大径毛細管から小径毛細管へは、水の移動があるが小径毛細管から大径毛細管への水の移動はないことを利用したものである。
これを図２により説明する。図は毛細管界面の水の移動を示すものであり、敷き砂とブロック間の水の移動を見たものである。ブロックが乾いていて、敷き砂が湿っている場合、水は容易に、ブロックに移動する。逆の場合は、移動しない。水は管径が太い方から、細い方へ移動する。その差が大きい程、容易である。砂内の水は土内の水より移動しやすく、土は砂より多く吸水する。試験に使用したものは、ブロック厚６０ｍｍ、敷き砂３０ｍｍ厚である。図中０−１、０−３ブロックは同質のブロックで管径は敷き砂よりかなり小さい、土は砂より平均粒径が小さい。【００２２】    また、図３は、蒸発量の水面比推移を示すものであり、釉薬層がある場合とない場合のグラフである。含水させたブロックを表面のみ残して５面被覆し、暴露した時の、蒸発量を隣接した容器内の水の蒸発量と比較した実験の結果を図に示す、夏季での実施であり、釉薬なしは、第５日以後は蒸発量が低下し、温度低減効果は無くなる。釉薬ありは、昼間水面の蒸発量の３割程度であるが、これでも、この期間、近傍のアスファルト舗装面より１１℃表面温度は低い。
図４は、本考案の実施例に基づくブロック表面の平面写真である。横方向がブロックの幅１０ｃｍ、釉薬の厚さは１ｍｍ程度であり、この写真のように、比較的粗目にした方が良い。【００２３】  このように効果が持続するようになると、従来品では、持続を狙って、本体の保水性が０．２５以上を確保するため、強度の許す範囲で、嵩密度と保水量は反比例するものであるが嵩密度を下げる工夫をし、嵩密度を１．８ｇ／ｃｍ３としていたが、２．０ｇ／ｃｍ３程度まで上げることも可能となり、強度面で有利となった。また、保水量も０．２ｇ／ｃｍ３以上と有利になった。【００２４】  さらに、温度低減効果のほかに、表面の汚れ（塵埃付着、カビ藻の発生）、表面の凍結による滑り、などを防ぐ効果も生まれ、その美観とともに、極めて利用価値のある保水性ブロックを提供することが可能となった。
【産業上の利用可能性】
【００２５】  本考案は、保水性ブロックを製造する産業で利用される。
【符号の説明】
【００２６】  Ａ  保水性ブロック
１  小径毛細管層
２  表面
３  釉薬層
【図１】
0003207039.tif 000003
【図２】
0003207039.tif 000004
【図３】
0003207039.tif 000005
【図４】
0003207039.tif 000006